본 발명 의 고체 산 촉매 ( C ) 를 제조 하 는 방법 으로서 는 , 예 를 들 면 , 몰리브덴 화합물 및 지르코늄 화합물 을 상기 담지 방법 에 의해 공존 시키 고 , 공기 중 혹은 He , Ne , Ar , N 2 , O 2 등 의 분위기 하 에서 , 바람직 하 게 는 673 K ～ 1473 K 에서 소성 처리 를 행함 으로써 얻 어 진다 . 이 들 몰리브덴 산화물 및 지르코늄 화합물 의 선정 에 는 , 담체 표면 의 등전점 ( 等 電 點 ) 을 고려 하 여 , 담지 시키 는 금속 화합물 을 선정 할 필요 가 있 다 . 예 를 들 면 , 그 몰리브덴 화합물 로서 는 , 몰리브덴산암모늄 ( ( NH 4 ) 6 Mo 7 O 24 ? 4 H 2 O ) 을 바람직 하 게 들 수 있 고 , 지르코늄 화합물 로서 는 수산화 지르코늄 을 바람직 하 게 들 수 있 다 . 소성 온도 는 673 K ～ 1473 K 의 범위 에서 행하 는 것 이 바람직 하 다 . 더욱 바람직 하 게 는 773 K ～ 1273 K 의 범위 이 다 . 이것 은 , 소성 온도 가 673 K 보다 낮 으면 , 몰리브덴 - 산소 - 지르코늄 ( Mo - O - Zr ) 의 결합 이 충분히 형성 되 지 않 아 , 얻 어 진 촉매 의 활성 이 저하 할 우려 가 있 기 때문 이 다 . 또한 , 1473 K 보다 높 은 경우 , 표면적 이 격감 하 기 때문 에 반응 기질 과 의 접촉 면적 이 충분히 얻 어 지 지 않 기 때문 에 , 활성 이 저하 할 우려 가 있 기 때문 이 다 . 또한 , 상기 젖 음성 ( 소수성 ( 疏水 性 ) ) 평가 와 촉매 활성 평가 ( 실시 예 ) 에 의해 , 더욱 바람직 한 소성 온도 는 973 K ～ 1273 K 이 다 .